(57)【要約】【課題】  効率よく、かつ簡便に角質を剥離することができる角質剥離方法、及びこの方法の実施に好適な角質剥離用キットを提供する。【解決手段】  皮脂吸着シートにより、皮膚表面の角質を剥離する部分の皮脂を除去する皮脂除去工程と、角質剥離用粘着シートにより、前記皮脂を除去した皮膚表面の角質を剥離する角質剥離工程とを有する角質剥離方法，及び皮脂吸着シートと角質剥離用粘着シートを一体化してなる角質剥離用キット。【選択図】  図１
2011093850.tif 000002
【特許請求の範囲】
【請求項１】
皮脂吸着シートにより、皮膚表面の角質を剥離する部分の皮脂を除去する皮脂除去工程と、
角質剥離用粘着シートにより、前記皮脂を除去した皮膚表面の角質を剥離する角質剥離工程と
を有する角質剥離方法。
【請求項２】
皮脂吸着シートと角質剥離用粘着シートを一体化してなる角質剥離用キット。
【請求項３】
皮膚への固定化部位と、皮脂吸着部位、および角質剥離部位から構成される請求項２に記載の角質剥離用キット。
【発明の詳細な説明】
【技術分野】
【０００１】
本発明は、角質剥離効果に優れる角質剥離方法、及びこの方法の実施に好適な角質剥離用キットに関する。
【背景技術】
【０００２】
皮膚の最外層にある角質は、生体内と外界を分ける界面であり、生体成分が外界に漏出するのを防いだり、有害成分が生体内に進入するのを防ぐバリアー機能を有する。
このように、角質は生体にとって重要な機能を有するものであるが、例えば、薬物やワクチン等の有効成分を経皮から生体内に投与したり、臨床検査等を目的として吸引浸出液を皮膚から減圧吸引する際などにおいて、角質を除去することが必要な場合がある。
【０００３】
従来、角質を除去する方法としては、例えば、皮膚表面に、粘着テープを貼着し、一定時間後に剥離することによって角質を除去する方法が知られている（特許文献１〜６等）。
しかしながら、従来の粘着テープでは、皮脂分泌量の個人差、季節差等の要因により角質剥離能が不十分な場合があり、これらの要因の影響を低減させて、より効率よく角質を剥離することができる角質剥離方法の開発が求められているのが現状である。
【先行技術文献】
【特許文献】
【０００４】
【特許文献１】特開平５−１２３３２６号公報
【特許文献２】特開平３−１５１９５１号公報
【特許文献３】特開２００７−２８９６７２号公報
【特許文献４】特開２００８−２０１６９８号公報
【特許文献５】特開２００９−１０２３０４号公報
【特許文献６】特開２００９−２９７４２号公報
【発明の開示】
【発明が解決しようとする課題】
【０００５】
本発明は上記した実情に鑑みてなされたものであり、その課題は、より効率よく、かつ簡便に角質を剥離することができる角質剥離方法、及びこの方法の実施に好適な角質剥離用キットを提供することである。
【課題を解決するための手段】
【０００６】
本発明者らは、上記課題を解決すべく、皮膚表面に角質剥離用粘着シートを貼着し、一定時間後に剥離することによって角質を除去する方法について鋭意研究した。その結果、化粧用脂取り紙などの皮脂吸着シートにより、皮膚表面の角質を剥離する部分の皮脂を除去した後、角質剥離用粘着シートにより角質を剥離する方法によると、角質を効率よく除去することができることを見出した。また、本発明者らは、この方法に好適な角質剥離用キットを考案し、本発明を完成するに至った。
【０００７】
かくして本発明の第１によれば、皮脂吸着シートにより、皮膚表面の角質を剥離する部分の皮脂を除去する皮脂除去工程と、角質剥離用粘着シートにより、前記皮脂を除去した皮膚表面の角質を剥離する角質剥離工程とを有する角質剥離方法が提供される。
【０００８】
本発明の第２によれば、皮脂吸着シートと角質剥離用粘着シートを一体化してなる角質剥離用キットが提供される。
本発明の角質剥離用キットは、皮膚への固定化部位と、皮脂吸着部位、および角質剥離部位から構成されるものであることが好ましい。
【発明の効果】
【０００９】
本発明の角質剥離方法によれば、効率よく、かつ簡便に角質を剥離することができる。
本発明の角質剥離用キットは、本発明の角質剥離方法の実施に好適なものであり、取り扱い性に優れ、簡便な操作により、目的とする角質を効率よく剥離することができる。
【図面の簡単な説明】
【００１０】
【図１】本願発明の角質剥離用キットの一例を示す図である。図中、（ｉ）は上面図、（ｉｉ）はＸ−Ｙ方向の層構成断面図である。
【図２】本願発明の角質剥離用キットの一例を示す図である。
【図３】本願発明の角質剥離用キットの一例を示す図である。
【図４】実施例１の角質剥離用キットの製造工程断面図である。
【図５】実施例１の角質剥離用キットの製造工程断面図である。
【図６】実施例１の角質剥離用キットの製造工程断面図である。
【図７】実施例１の角質剥離用キットの上面図（ｉ）、及びＸ２−Ｙ２方向の走行性断面図（ｉｉ）である。
【発明を実施するための最良の形態】
【００１１】
以下、本発明を、１）角質剥離方法、及び、２）角質剥離用キットに項分けして詳細に説明する。
【００１２】
１）角質剥離方法
本発明の第１は、皮脂吸着シートにより、皮膚表面の角質を剥離する部分の皮脂を除去する皮脂除去工程と、角質剥離用粘着シートにより、前記皮脂を除去した皮膚表面の角質を剥離する角質剥離工程とを有する角質剥離方法である。
【００１３】
（１）皮脂除去工程
本発明の角質剥離方法は、先ず、皮脂吸着シートにより、皮膚表面の角質を剥離する部分の皮脂を除去する（皮脂除去工程）。
【００１４】
油状成分である皮脂が角質上に存在する場合、角質剥離用粘着シートの角質剥離用粘着層と角質の界面に存在する皮脂の影響で角質剥離用粘着シートの角質剥離量が低下する。そこで、皮脂吸着シートにより、予め皮膚表面の角質を剥離する部分の皮脂を除去しておくことにより、皮脂による角質剥離用粘着シートの角質剥離量低下を抑制することができる。
【００１５】
本発明に用いる皮脂吸着シートは、皮脂を吸着することができるシート状のものであれば特に制限なく使用でき、具体的には、特開平０６−３１９６６４号公報、特許第３６４７９０９号公報等に記載されている化粧用脂取り紙が好適に使用できる。
【００１６】
皮脂吸着シートを、皮膚表面の角質を剥離する部分に密着させ、その後皮脂吸着シートを除去することにより、皮膚表面の角質を剥離する部分の皮脂を除去することができる。皮脂吸着シートを皮膚表面に密着させた後、除去するまでの時間は特に限定されないが、通常１秒から数分である。また、皮脂吸着シートを、皮膚表面の角質を剥離する部分に密着させ、その後皮脂吸着シートを除去する操作を複数回繰り返してもよい。
【００１７】
皮膚に皮脂が残存しているか否かは、例えば、皮膚表面に、ろ紙を１分間重ね合わせた状態で保持した後、ろ紙を、四酸化オスミウム蒸気中に１５分間放置する。皮脂が残存していれば、ろ紙は黒色に発色し、皮脂が残存していなければ、黒色に発色しない。皮脂の主成分であるオレイン酸及びそのグリセリンエステルは、分子内に不飽和二重結合を有するため、四酸化オスミウムと付加反応して黒色に発色するからである。
【００１８】
（２）角質剥離工程
次に、角質剥離用粘着シートにより、前記皮脂を除去した皮膚表面の角質を剥離する（角質剥離工程）。
本発明に用いる角質剥離用粘着シートは、少なくとも、支持基材上に粘着成分を含有する角質剥離用粘着層を有するものであれば、特に限定されない。
【００１９】
支持基材は、角質剥離用粘着層を担持できるものであれば、特に制約はない。例えば、ポリエチレンテレフタレート（ＰＥＴ）等のポリエステル系フィルム、ポリエチレン、ポリプロピレン、エチレン／メタクリル酸共重合体、エチレン／メタクリル酸メチル等のポリオレフィン系フィルム、ポリウレタン系フィルム、ポリスチレン系の熱可塑性エラストマーフィルム等の樹脂フィルム；これらの樹脂フィルムにアルミニウムなどの金属を蒸着したフィルム；各種の合成繊維及び／又は天然繊維からなる、織布、編布、不織布等の繊維類；上質紙、グラシン紙、コート紙等の紙類；これらの積層体；等が挙げられる。
【００２０】
支持基材の厚さは、特に制限されないが、支持基材が樹脂フィルムの場合には、通常５〜２５０μｍ、好ましくは１０〜１００μｍであり、支持基材が繊維類や紙類等からなる場合には、通常１０〜１０００μｍ、好ましくは２０〜５００μｍである。
【００２１】
また、支持基材としては、角質剥離用粘着層が形成される側の面に、角質剥離用粘着層との密着性を高めるために、予め、プライマー処理、コロナ処理、プラズマ処理等の表面処理を施したものであってもよい。また、角質剥離用粘着層が形成されない側の表面を、シリコーン系剥離剤や長鎖アルキル化合物等によって剥離処理したものであってもよい。
【００２２】
角質剥離用粘着層は、前記支持基材上に、粘着成分を含有する角質剥離用粘着剤組成物を塗布し、乾燥することにより形成することができる。
【００２３】
用いる粘着成分としては、その粘着力により角質を剥離することができるものであればよく、例えば、ゴム系粘着剤、アクリル系粘着剤、シリコーン系粘着剤、ウレタン系粘着剤等が挙げられる。これらの中でも、粘着力の制御が容易である点で、アクリル系粘着剤が好ましい。
【００２４】
本発明に用いる角質剥離用粘着シートは、角質剥離用粘着シートをベークライト板に貼付して５分後のＪＩＳ  Ｚ０２３７に準拠した粘着力（モード：１８０°剥離，剥離速度：３００ｍｍ／ｍｉｎ，貼付時間：５分）が、５〜２５Ｎ／２５ｍｍであることが好ましく、特に７〜２０Ｎ／２５ｍｍであることが好ましい。上記粘着力が５Ｎ／２５ｍｍ未満であると、効果的に角質層を剥離することができない。一方、上記粘着力が２５Ｎ／２５ｍｍを超えると、皮膚に糊残りが生じるおそれがある。
【００２５】
前記角質剥離用粘着剤組成物は、使用目的に合わせ、その他の成分をさらに含有していてもよい。
その他の成分としては、薬剤、保湿剤、酸化防止剤、粘度調整剤、紫外線吸収剤、隠蔽剤、可塑剤、ワックス、着色剤、無機フィラー、有機フィラー等の各種添加剤が挙げられる。
【００２６】
角質剥離用粘着剤組成物は、上記した、粘着成分、並びに所望によりその他の成分及び有機溶媒を、常法に従って適宜混合して調製することができる。
【００２７】
ここで用いる有機溶媒としては、トルエンなどの芳香族炭化水素系溶媒；酢酸エチル、酢酸ブチルなどのエステル系溶媒；アセトン、メチルエチルケトン、メチルイソブチルケトンなどのケトン系溶媒；ｎ−ペンタン、ｎ−ヘキサン、ｎ−ヘプタンなどの脂肪族炭化水素系溶媒；シクロペンタン、シクロヘキサンなどの脂環式炭化水素系溶媒；及びこれらの溶媒の２種以上からなる混合溶媒；等が挙げられる。
【００２８】
有機溶媒の使用量は、特に限定されないが、角質剥離用粘着剤組成物全体に対して、通常５〜９０質量％、好ましくは１０〜８０質量％、より好ましくは２０〜７０質量％である。
【００２９】
支持基材上に角質剥離用粘着剤組成物を塗布し、乾燥することにより、角質剥離能に優れる角質剥離用粘着層を形成することができる。
角質剥離用粘着剤組成物の塗布は、既存の塗布装置を用いて行うことができる。塗布装置としては、グラビアコーター、マイヤーバーコーター、ロールコーター、ナイフコーター、ダイコーター、スクリーンコーター等が挙げられる。
【００３０】
乾燥温度は特に制約はないが、通常６０〜２００℃、好ましくは８０〜１２０℃である。乾燥時間は乾燥温度にもよるが、通常５秒から１０分間、好ましくは１０秒から５分間である。
【００３１】
得られる角質剥離用粘着層の厚みは、特に限定されないが、効果的に角質を剥離する観点から、好ましくは１０〜２００μｍであり、特に好ましくは１５〜１００μｍである。
【００３２】
得られる角質剥離用粘着層の上には、保存・運搬用に剥離シートをラミネートしてもよい。剥離シートは、角質剥離用粘着シート使用時に剥離される。
剥離シートとしては、上質紙、グラシン紙、コート紙、ポリエチレンラミネート紙、ポリプロピレンラミネート紙等の紙類；ポリエチレンテレフタレート等のポリエステル系フィルム、ポリエチレン、ポリプロピレン等のポリオレフィン系フィルム等の合成樹脂フィルム；およびこれらの紙類又は合成樹脂フィルムの片面または両面に、シリコーン系剥離剤や長鎖アルキル化合物等により剥離処理が施されたもの等が挙げられる。なかでも、入手容易性、取り扱い容易性等から、剥離処理が施されたポリエステル系フィルムが好ましい。
【００３３】
上記のようにして得られた角質剥離用粘着シートを、該角質剥離用粘着シートの角質剥離用粘着層面側にして皮脂を除去した皮膚表面に貼付け、所定時間経過した後に、角質剥離用粘着シートを剥離することにより、角質を除去することができる。
角質剥離用粘着シートを貼付けた後、角質剥離用粘着シートを剥離するまでの時間は、特に限定されないが、通常数秒から１０分である。
【００３４】
角質剥離用粘着シートにより角質を剥離した後の皮膚には、皮脂がほとんど確認されない。本発明によれば、予め皮脂吸着シートにより皮膚表面の角質を剥離する部分の皮脂を吸着・除去するため、皮脂の存在による角質剥離能の低下がなく、本発明の角質剥離用粘着シートは、優れた角質剥離能を有する。
【００３５】
皮脂吸着シートで皮脂を吸着・除去した後の皮膚表面に皮脂が残存していないことは、例えば、皮膚表面にろ紙を固定し、１分間維持した後、このろ紙を四酸化オスミウム蒸気中に１５分間放置し、発色の度合いを肉眼で確認し、発色がほとんどないことで確認することができる。
【００３６】
また、本発明の角質剥離方法によれば、角質を効率よく簡便に除去することができる。本発明の角質剥離方法により、優れた、角質を剥離する効果が得られることは、例えば、角質剥離用粘着シートを人間の額に５分間貼付後剥離し、剥離したシートを規定のサイズに打ち抜き、ＤＣプロテインアッセイキット（バイオラッドラボラトリーズ社製）にて角質剥離量（タンパク質量、μｇ／ｃｍ２）を測定することにより確認することができる。
【００３７】
２）角質剥離キット
本発明の第２は、皮脂吸着シートと角質剥離用粘着シートとが一体化してなる角質剥離用キットである。発明の角質剥離用キットは、本発明の角質剥離方法の実施に好適である。
【００３８】
本発明の角質剥離用キットにおいて、皮脂吸着シート及び角質剥離用粘着シートは、上述した本発明の角質剥離方法に用いることができるものとして例示したものと同様のものを使用することができる。
【００３９】
ここで、「皮脂吸着シートと角質剥離用粘着シートとが一体化してなる角質剥離用キット」は、皮脂吸着シートと角質剥離用粘着シートとを連続的に使用することができるように、皮脂吸着シートと角質剥離用粘着シートとが直接又はその他のシートを介して連結されて一体化して、一つの物品を構成しているものである。例えば、（α）皮脂吸着シートと角質剥離用粘着シートとが、それぞれの端縁部において、直接又はその他のシートを介して、折曲自在に連結されているもの、（β）皮脂吸着シートと角質剥離用粘着シートとが、それぞれの端縁部において、直接又はその他のシートを介して、着脱自在に連結されているものなどが挙げられる。
【００４０】
なお、本発明の角質剥離用キットは、少なくとも一枚の皮脂吸着シートと少なくとも一枚の角質剥離用粘着シートとが一体化してなるものであればよいが、皮脂吸着シート及び／又は角質剥離用粘着シートの複数枚が一体化してなるものであってもよい。
【００４１】
本発明の角質剥離用キットにおいては、皮膚への固定化部位と、皮脂吸着部位、および角質剥離部位から構成されるものが好ましい。ここで、皮膚への固定化部位は、前記「その他のシート（固定用粘着シート）」に該当し、皮脂吸着部位は皮脂吸着シートに該当し、角質剥離部位は角質剥離用粘着シートに該当し、これらのシートが一体化して本発明の角質剥離用キットを構成する。このように角質剥離用キットを構成すると、皮膚への固定化部位が目印となるため、皮脂吸着シートで皮脂が除去された部分に対して、角質剥離用粘着シートを正確に適用して角質を剥離することができる。
【００４２】
本発明の角質剥離用キットの具体例を図１〜図３に示す。
図１に示す角質剥離用キット１０Ａは、長方形の固定用粘着シート２ａの一方の端部には、少なくとも開口部５を覆えるサイズの皮脂吸着シート１ａが、接合用粘着層４１−支持基材４２−接合用粘着層４３の３層からなる両面粘着シート４ａの接合用粘着層４３を介して着脱自在に連結され、前記固定用粘着シート２ａの他方の端部には、少なくとも開口部５を覆えるサイズの角質剥離用粘着シート３ａが接合用粘着層３２を介して着脱自在に連結されてなるものである。図１中、（ｉ）は角質剥離用キット１０Ａの上面図であり、（ｉｉ）は、角質剥離用キット１０ＡのＸ−Ｙ方向における構造断面図である。
【００４３】
図１に示す角質剥離用キット１０Ａにおいて、固定用粘着シート２ａの中心部分には、開口部５が設けられており、開口部５で直接皮膚に触れることができるようになっている。また、固定用粘着シート２ａは、皮脂吸着シート１ａおよび角質剥離用粘着シート３ａを設ける側の反対面側に皮膚固定用粘着層２２が形成されている。この皮膚固定用粘着層２２は、開口部５の四方を囲む固定用粘着シート２ａの全面に形成されている（図示せず）。
【００４４】
図１に示す角質剥離用キット１０Ａにおいて、前記固定用粘着シート２ａを構成する皮膚固定用粘着層２２に用いられる粘着剤は、特に限定されないが、皮膚への刺激が少ない粘着剤が好ましい。例えば、ゴム系粘着剤、アクリル系粘着剤、シリコーン系粘着剤、ウレタン系粘着剤等が挙げられる。
【００４５】
図１に示す角質剥離用キット１０Ａにおいて、固定用粘着シート２ａを構成する皮膚固定用粘着層２２の下面には、剥離シート２１が、剥離シート２１の剥離処理面と皮膚固定用粘着層２２とが接するように、積層されており、使用時に、該剥離シート２１を剥離して用いる。剥離シート２１としては、上質紙、グラシン紙、コート紙、ポリエチレンラミネート紙、ポリプロピレンラミネート紙等の紙類；ポリエチレンテレフタレート等のポリエステル系フィルム、ポリエチレン、ポリプロピレン等のポリオレフィン系フィルム等の合成樹脂フィルム；およびこれらの紙類又は合成樹脂フィルムの片面または両面に、シリコーン系剥離剤や長鎖アルキル化合物等により剥離処理が施されたもの等が挙げられる。なかでも、入手容易性、取り扱い容易性等から、剥離処理が施されたポリエステル系フィルムが好ましい。
【００４６】
図１に示す角質剥離用キット１０Ａにおいて、皮膚固定用粘着層２２の上面には、剥離シート２３が積層されている。剥離シート２３の皮膚固定用粘着層２２を設ける側の反対面側は、シリコーン系剥離剤や長鎖アルキル化合物等により剥離処理されており、皮脂吸着シート１ａと角質剥離用粘着シート３ａとが、両面粘着シート４ａまたは接合用粘着層３２を介して着脱自在に連結されている。また、剥離シート２３の剥離処理を行っていない面と皮膚固定用粘着層２２とは強固に接着している。剥離シート２３としては、上述した剥離シート２１と同様のものが使用できる。
なお、上記では、剥離シート２３に、皮脂吸着シート１ａと角質剥離用粘着シート３ａとが、両面粘着シート４ａまたは接合用粘着層３２を介して着脱自在に連結されているものとして説明したが、着脱を必要としない場合には、剥離シート２３を剥離処理していない合成樹脂フィルム等の支持基材に置き換えてもよい。
【００４７】
図１に示す角質剥離用キット１０Ａにおいて、固定用粘着シート２ａの一方の端縁部には、接合用粘着層４１−支持基材４２−接合用粘着層４３の３層からなる両面粘着シート４ａにより、皮脂吸着シート１ａが両面粘着シート４ａを介して着脱自在に貼付されている。接合用粘着層４１、４３を構成する接合用粘着剤、及び支持基材４２は特に限定されず、従来粘着シートの粘着剤及び支持基材として用いられている公知のものを使用できる。
【００４８】
図１に示す角質剥離用キット１０Ａにおいて、固定用粘着シート２ａの他方の端縁部には、接合用粘着層３２が形成され、該接合用粘着層３２上に、支持基材３３−角質剥離用粘着層３４からなる角質剥離用粘着シート３ａが、着脱自在に貼付されている。接合用粘着層３２を構成する接合用粘着剤は特に限定されず、従来粘着剤として用いられているものを使用できる。
【００４９】
また、接合用粘着層３２側の支持基材３３とは反対側の面、及び角質剥離用粘着層３４の表面には、剥離シート３１、３５がそれぞれラミネートされており、使用時においては、剥離シート３５を剥離して用いる。剥離シート３１、３５としては、上述した剥離シート２１と同様のものが使用できる。
【００５０】
図２に示す角質剥離用キット１０Ｂは、略正三角形の固定用粘着シート２ｂの２つの端縁部には略正方形の形状を有する皮脂吸着シート１ｂが連結され、残り１つの端縁に略正方形の形状を有する角質剥離用粘着シート３ｂが連結されてなるものである。固定用粘着シート２ｂと皮脂吸着シート１ｂ及び角質剥離用粘着シート３ｂの連結方法は、図１に示す角質剥離用キット１０Ａの場合と同様である。
【００５１】
図２に示す角質剥離用キット１０Ｂによれば、２枚の皮脂吸着シート１ｂを用いることにより、皮膚表面の角質剥離部分に存在する皮脂を十分に除去した後、角質剥離用粘着シート３ｂにより角質を除去するので、優れた角質剥離効果を得ることができる。
【００５２】
図３に示す角質剥離用キット１０Ｃは、長方形の固定用粘着シート２ｃの３つの端縁部に、固定用粘着シート２ｃと同様な形状を有する皮脂吸着シー１ｃが連結され、残り１つの端縁に、固定用粘着シート２ｃと同様な形状を有する角質剥離用粘着シート３ｃが連結されてなるものである。固定用粘着シート２ｃと皮脂吸着シート１ｃ及び角質剥離用粘着シート３ｃの連結方法は、図１に示す角質剥離用キット１０Ａの場合と同様である。
【００５３】
図３に示す角質剥離用キット１０Ｃによれば、３枚の皮脂吸着シート１ｃを用いることにより、皮膚表面の角質剥離部分に存在する皮脂を十分に除去した後、角質剥離用粘着シート３ｃにより角質を除去するので、優れた角質剥離効果を得ることができる。
【００５４】
本願発明の角質剥離用キットは、図１〜３に示す角質剥離用キットに限定されるものではなく、本発明の主旨を逸脱しない範囲で、その形状や大きさ、固定用粘着シートと、皮脂吸着シート及び角質剥離用シートとの連結方法等を変形することが可能である。
【実施例】
【００５５】
以下、本発明を、実施例及び比較例によりさらに詳細に説明する。但し、本発明は、これらの実施例によって何ら制限されない。
【００５６】
（実施例１）
以下、図４を用いて本発明の実施例１の製造方法を説明する。
剥離シート３５０として、厚さ３８μｍのシリコーン樹脂で片面が剥離処理されたＰＥＴ製剥離シートを用意し、その剥離処理面に、角質剥離用アクリル系粘着剤の酢酸エチル溶液を乾燥後の平均厚さが３０μｍとなるように塗布後、加熱乾燥させて、角質剥離用粘着層３４０を形成した（角質剥離用粘着層形成工程）。その後、支持基材３３０として、平均厚さが１２μｍのＰＥＴフィルムを角質剥離用粘着層３４０にラミネートして、図４に示す角質剥離用キット中間体ａを作製した。
なお、角質剥離用キット中間体ａを、ＰＥＴ製剥離シートを除去して、ベークライト板に貼付して５分後のＪＩＳ  Ｚ０２３７に準拠した粘着力（モード：１８０°剥離，剥離速度：３００ｍｍ／ｍｉｎ，貼付時間：５分）は、１９．１Ｎ／２５ｍｍであった。
【００５７】
次に、剥離シート３１０として、厚さ３８μｍのシリコーン樹脂で片面が剥離処理されたＰＥＴ製剥離シートを用意し、その剥離処理面に、接合用アクリル系粘着剤の酢酸エチル溶液を乾燥後の平均厚さが２０μｍとなるように塗布後、加熱乾燥させ、接合用粘着層３２０を形成した（接合用粘着層形成工程）。その後、角質剥離用キット中間体ａの支持基材３３０の非粘着加工面を接合用粘着層３２０にラミネートして、図４に示す角質剥離用キット中間体ｂを作製した。
【００５８】
角質剥離用中間体ｂを縦４ｃｍ×横６ｃｍとなるように打ち抜いた後、ＰＥＴ製剥離シート３１０のみを、端部から１ｃｍの部分で平行に切り、剥がすことで、図４に示す角質剥離用キット中間体Ａ（角質剥離用粘着シート）を作製した。
【００５９】
次に、図５に示すように、剥離シート２１０として、厚さ７５μｍのシリコーン樹脂で片面が剥離処理されたＰＥＴ製剥離シートを用意し、その剥離処理面に、皮膚固定用アクリル系粘着剤の酢酸エチル溶液を乾燥後の平均厚さが３０μｍとなるように塗布後、加熱乾燥させ、皮膚固定用粘着層２２０を形成した。その後、剥離シート２３０として、厚さ３８μｍのシリコーン樹脂で片面が剥離処理されたＰＥＴ製剥離シートの非剥離処理面を皮膚固定用粘着層２２０にラミネートして積層体を形成した（図示を省略）。
次いで、得られた積層体を縦４ｃｍ×横６ｃｍとなるように打ち抜いた後、開口部５０が縦２ｃｍ×横４ｃｍで形成されるように、剥離シート２３０と皮膚固定用粘着層２２０を打ち抜き、図５（ｉ），（ｉｉ）に示す角質剥離用キット中間体Ｂ（固定用粘着シート）を作製した。図５中、（ｉ）は中間体Ｂの上面図であり、（ｉｉ）は中間体ＢのＸ１−Ｙ１方向の層構成断面図である。
【００６０】
次に、皮脂吸着シート１００ａとして、化粧用脂取り紙（株式会社マンダム製、商品名「ギャツビー  あぶらとり紙（フィルムタイプ）」）を用意し、縦４ｃｍ×横６ｃｍとなるように打ち抜いた後、縦４ｃｍ×横１ｃｍの両面粘着シート４００ａ（支持基材４２０（再生紙）の両面に接合用粘着層４１０、４３０（接合用アクリル系粘着剤、厚さ３０μｍ）を形成したもの）を縦方向に貼付して、図６に示す角質剥離用キット中間体Ｃを作製した。
【００６１】
その後、角質剥離用キット中間体Ｂの剥離シート２３０の剥離処理面に、角質剥離用キット中間体ＡおよびＣを固定化することで、図７に示す角質剥離用キット１００Ａを作製した。図７中、（ｉ）は角質剥離用キット１００Ａの上面図であり、（ｉｉ）は角質剥離用キット１００ＡのＸ２−Ｙ２方向の層構成断面図である
【００６２】
（比較例１）
角質剥離用キット中間体Ｂの剥離シート２３０の剥離処理面に、角質剥離用キット中間体Ａを固定化することで、皮脂吸着シートを有さない角質剥離用キット２００Ａ（図示を省略）を作製した。
【００６３】
(角質剥離実験)
上記実施例１及び比較例１で得た角質剥離用キット１００Ａ及び２００Ａを使用して以下の実験を行った。
【００６４】
（１）角質剥離用キット１００Ａを使用した角質剥離実験
先ず、角質剥離用キット１００Ａの剥離シート２１０を剥離し、露出した皮膚固定用粘着層２２０を被験者の額部表面の角質を剥離する部分に貼り付けた。
次いで、皮脂吸着シート１００ａを前記開口部５０内の皮膚表面に折り返して密着させ、すぐに除去した。
その後、剥離シート３５０を剥離し、角質剥離用粘着シート３００ａを前記開口部５０内の皮膚表面に折り返して貼り付け、５分間経過後剥離・除去した。
【００６５】
（２）角質剥離用キット２００Ａを使用した角質剥離実験
皮脂吸着シートを用いて皮脂の除去を行わない以外は、角質剥離用キット１００Ａを使用した場合と同様にして角質剥離実験を行った。
【００６６】
（評価試験）
上記角質剥離実験を実施した被験者の、皮脂吸着シートを用いて皮脂の除去を行った後の皮脂の残存量と、角質剥離用粘着シートによって剥離された角質剥離量を以下のようにして測定した。
【００６７】
（１）残留皮脂量の測定
皮脂吸着シートを用いて皮脂の除去を行った後の皮膚表面にろ紙を固定し、１分間維持した。このろ紙を四酸化オスミウム蒸気中に１５分間放置し、発色の度合いを肉眼で確認し、下記評価基準にて皮膚上の残留皮脂量を評価した。評価結果を第１表に示す。
【００６８】
１：発色なし
２：わずかに発色
３：発色
（２）角質剥離量の測定
タンパク質定量法（Ｌｏｗｒｙ法；Ｆ．Ｄｒｅｈｅｒ，  Ｃｏｌｏｒｉｍｅｔｒｉｃ  Ｍｅｔｈｏｄ  ｆｏｒ  Ｑｕａｎｔｉｆｙｉｎｇ  Ｈｕｍａｎ  Ｓｔｒａｔｕｍ  Ｃｏｒｎｅｕｍ  Ｒｅｍｏｖｅｄ  ｂｙ  Ａｄｈｅｓｉｖｅ−Ｔａｐｅ−Ｓｔｒｉｐｐｉｎｇ，  Ａｃｔａ  Ｄｅｒｍ  Ｖｅｎｅｒｅｓｏｌ（Ｓｔｏｃｋｈ）  １９９８；  ７８：  １８６−１８９）に準拠して行った。
【００６９】
角質剥離実験に使用した角質剥離用粘着シートのそれぞれを規定のサイズに打ち抜き、ＤＣプロテインアッセイキット（バイオラッドラボラトリーズ社製）にて角質剥離量（タンパク質量）を測定した。測定結果を第１表に示す。
【００７０】
【表１】
2011093850.tif 000003
【００７１】
第１表より、実施例１の角質剥離用キットを使用することで、皮膚表面の角質を剥離する部分の皮脂を除去した後に角質を剥離すると、皮脂を除去することなく角質を剥離する比較例１に比して、角質を確実に剥離することができることがわかる。
【符号の説明】
【００７２】
１ａ，１ｂ，１ｃ，１００ａ・・・皮脂吸着シート
２ａ，２ｂ，２ｃ，２００ａ・・・固定用粘着シート
３ａ，３ｂ，３ｃ，３００ａ・・・角質剥離用粘着シート
４ａ，４００ａ・・・両面粘着シート
５，５０・・・開口部
１０Ａ，１０Ｂ，１０Ｃ，１００Ａ、２００Ａ・・・角質剥離用キット
２１，２３，３１，３５，２１０，２３０，３１０，３５０・・・剥離シート
３２，４１，４３，３２０，４１０，４３０・・・接合用粘着層
２２，２２０・・・皮膚固定用粘着層
３３，３３０，４２，４２０・・・支持基材
３４，３４０・・・角質剥離用粘着層
【図１】
2011093850.tif 000004
【図２】
2011093850.tif 000005
【図３】
2011093850.tif 000006
【図４】
2011093850.tif 000007
【図５】
2011093850.tif 000008
【図６】
2011093850.tif 000009
【図７】
2011093850.tif 000010